(57)【要約】【課題】セメント硬化体構造物の角部に浮きを生じさせることなく良好に施工することができる表面保護工法、およびセメント硬化体構造物の角部に浮きがなく良好に施工されている表面保護構造を提供する。【解決手段】セメント硬化体構造物200の角部表面251に、変性シリコーン樹脂を含む充填用樹脂組成物300’を予備塗布する予備塗布工程と、予備塗布された充填用樹脂組成物300’およびセメント硬化体構造物200の表面全体に保護シート300を貼り付ける貼付工程と、を含み、保護シート300が樹脂で構成されかつ弾性率（ＧＰａ）と厚み（μｍ）との積が２００以上９００以下である、セメント硬化体構造物の表面保護工法。【選択図】図２
2019034266.tif 000002
【特許請求の範囲】
【請求項１】
セメント硬化体構造物の角部表面に、変性シリコーン樹脂を含む充填用樹脂組成物を予備塗布する予備塗布工程と、
予備塗布された前記充填用樹脂組成物および前記セメント硬化体構造物の表面全体に保護シートを貼り付ける貼付工程と、を含み、
前記保護シートが樹脂で構成されかつ弾性率（ＧＰａ）と厚み（μｍ）との積が２００以上９００以下である、セメント硬化体構造物の表面保護工法。
【請求項２】
前記充填用樹脂組成物が、１５０Ｐａ・ｓ以上１０００Ｐａ・ｓ以下の粘度および４．５以上８．５以下のチクソインデックスを有する、請求項１に記載のセメント硬化体構造物の表面保護工法。
【請求項３】
予備塗布工程の前に、前記セメント硬化体構造物の角部を面取りする面取工程をさらに含む、請求項１または２に記載のセメント硬化体構造物の表面保護工法。
【請求項４】
セメント硬化体構造物と、
前記セメント硬化体構造物の角部表面に設けられた変性シリコーン樹脂を含む充填用樹脂組成物の硬化物と、
前記セメント硬化体構造物および前記セメント硬化体構造物の表面全体に設けられた保護シートと、を含み、
前記保護シートが樹脂で構成されかつ弾性率と厚みとの積が２００以上９００以下である、セメント硬化体構造物の表面保護構造。
【請求項５】
前記充填用樹脂組成物の硬化物の引張強さが０．７Ｎ／ｍｍ２以上である、請求項４に記載のセメント硬化体構造物の表面保護構造。
【発明の詳細な説明】
【技術分野】
【０００１】
本発明は、セメント硬化体構造物の表面保護工法およびセメント硬化体構造物の表面保護構造に関する。
【背景技術】
【０００２】
コンクリートは、空気中の二酸化炭素によって徐々に中性化する。コンクリートの内部にまで中性化が進行すると、鉄筋が腐食し、コンクリート構造物の強度が大幅に低下してしまう。そのため、特開２００３−３４２０８４号公報（特許文献１）などに、コンクリート構造物の表面にエポキシ樹脂組成物などから成る塗材を塗布し、コンクリートの中性化を防止する技術が提案されている。
【先行技術文献】
【特許文献】
【０００３】
【特許文献１】特開２００３−３４２０８４号公報
【発明の概要】
【発明が解決しようとする課題】
【０００４】
塗材をコンクリート構造物の表面に塗布する工法では、プライマー、パテ、下塗り、中塗り、上塗りなどの多くの層を順次形成する必要があり、施工に要する時間と労力とが問題となる。
【０００５】
この問題を解決する手段として、保護シートをあらかじめ製造しておき、保護シートをコンクリート建造物の表面に貼付する方法が考えられる。保護シートは、コンクリート建造物の表面のほとんどを占める平面または曲面をシワなく容易に被覆するため、および／または、保護シートが発揮すべき保護能を確保する必要性のために、所定の弾性および厚みを有することが通常である。しかしながら、そのような弾性および厚みは、コンクリート建造物の入隅および出隅といった角部の表面への追随性を悪くするため、施工性の問題を生じさせる。また、このような角部表面への追随性の悪さのため、当該角部において保護シートに浮きが生じる。たとえば図５に示すように、コンクリート建造物２００の出隅２５０において、保護シート３００の浮きが生じることで施工不良となる。図５のように角部が出隅の場合は、保護シートの浮きの発生は外観不良にもなる。
【０００６】
そこで本発明の目的は、セメント硬化体構造物の角部に浮きを生じさせることなく良好に施工することができる表面保護工法、およびセメント硬化体構造物の角部に浮きがなく良好に施工されている表面保護構造を提供することにある。
【課題を解決するための手段】
【０００７】
本発明は以下の発明を含む。
（１）
本発明のセメント硬化体構造物の表面保護工法は、予備塗布工程と貼付工程とを含む。予備塗布工程では、セメント硬化体構造物の角部表面に、変性シリコーン樹脂を含む充填用樹脂組成物を予備塗布する。貼付工程では、予備塗布された充填用樹脂組成物およびセメント硬化体構造物の表面全体に保護シートを貼り付ける。さらに、保護シートは樹脂で構成されかつ弾性率（ＧＰａ）と厚み（μｍ）との積が２００以上９００以下である。
【０００８】
このように、保護シートが従来的には角部への追従性が悪く浮きを生じさせる所定の弾性率および厚みの組み合わせを有するものであっても、従来的に浮きが生じていた部分を充填用樹脂組成物で充填されるため、予備塗布された充填用樹脂組成物を介して角部への保護シートの追従性が良好となる。このため、保護シートを角部を含めセメント硬化体構造物の全面に対して良好に固着させることが可能となる。また、保護シートの弾性率と厚みとの積を所定の範囲とすることによって、角部以外の面も外観良好かつ施工性良好に被覆することができる。
【０００９】
（２）
上記（１）のセメント硬化体構造物の表面保護工法は、充填用樹脂組成物が、１５０Ｐａ・ｓ以上１０００Ｐａ・ｓ以下の粘度および４．５以上８．５以下のチクソインデックスを有してよい。
【００１０】
このように粘度およびチクソインデックスを所定の範囲内とすることによって、作業性が良好となる。
【００１１】
（３）
上記（１）または（２）のセメント硬化体構造物の表面保護工法は、予備塗布工程の前に、セメント硬化体構造物の角部を面取りする面取工程をさらに含んでよい。
【００１２】
これによって、予備塗布すべき面を良好に確保し、保護シートを角部を含めセメント硬化体構造物の全面に対してより良好に固着させることができる。
【００１３】
（４）
本発明のセメント硬化体構造物の表面保護構造は、セメント硬化体構造物と、セメント硬化体構造物の角部表面に設けられた変性シリコーン樹脂を含む充填用樹脂組成物の硬化物と、セメント硬化体構造物およびセメント硬化体構造物の表面全体に設けられた保護シートと、を含む。保護シートは樹脂で構成されかつ弾性率と厚みとの積が２００以上９００以下である。
【００１４】
このように、保護シートが従来的には角部への追従性が悪く浮きを生じさせる所定の弾性率および厚みの組み合わせを有するものであっても、セメント硬化体構造物の角部表面に特定の充填用樹脂組成物の硬化物が設けられることで、従来的に浮きが生じていた部分が充填されるため、充填用樹脂組成物の硬化物を介して角部への保護シートの追従性が良好となる。このため保護シートが角部を含めセメント硬化体構造物の全面に対して良好に固着している。また、保護シートの弾性率と厚みとの積を所定の範囲とすることによって、角部以外の面の外観も良好である。
【００１５】
（５）
上記（４）のセメント硬化体構造物の表面保護構造は、充填用樹脂組成物の硬化物の引張強さが０．７Ｎ／ｍｍ２以上であってよい。
【００１６】
このように構造物の角部に設けられた硬化物が所定の引張強さを有することで、保護状態が良好に維持される。
【発明の効果】
【００１７】
本発明によれば、セメント硬化体構造物の角部に浮きを生じさせることなく良好に施工することができる表面保護工法、およびセメント硬化体構造物の角部に浮きがなく良好に施工されている表面保護構造が提供される。
【図面の簡単な説明】
【００１８】
【図１】第１実施形態のセメント硬化体構造物の表面保護工法を説明する模式的断面図である。
【図２】図１の続きである。
【図３】第２実施形態のセメント硬化体構造物の表面保護工法を説明する模式的断面図である。
【図４】図３の続きである。
【図５】従来法の表面保護工法によるコンクリート建造物保護構造の模式的断面図である。
【発明を実施するための形態】
【００１９】
以下、図面を参照しつつ、本発明の実施の形態について説明する。以下の説明では、同一の要素には同一の符号を付しており、それらの名称および機能も同じである。したがって、それらについての詳細な説明は基本的に繰り返さない。
【００２０】
［１．第１実施形態］
図１および図２に、第１実施形態のセメント硬化体構造物の表面保護構造およびそれを得るためのセメント硬化体構造物の表面保護工法を説明する模式的断面図を示す。本実施形態では、コンクリート建造物２００の表面を保護シート３００によって保護する。
【００２１】
［１−１．コンクリート建造物（セメント硬化体構造物）］
コンクリート建造物２００は、コンクリートと、鉄筋などの芯材とを含んで構成される。コンクリートは、セメントに、水、砂利、砂などを混合し、セメントの水和反応により硬化したものである。コンクリート建造物２００は、新設の者であってもよいし、供用中のものであってもよい。コンクリート建造物２００としては、コンクリート高架橋（梁、柱など）、コンクリート桁橋、電架柱、ビル、住宅などが挙げられる。
【００２２】
本実施形態では、コンクリート建造物２００の出隅２５０を含む部分を保護する。出隅２５０は面取り面２５１を有する。面取り面２５１の幅ｗは、後述の貼付け工程で浮きが生じないよう保護シート３００の最小曲げ半径に応じて当業者によって適宜決定されてよく、たとえば、５ｍｍ以上５０ｍｍ以下であってよい。これによって、出隅２５０への保護シート３００の追随性がより良好となる。
【００２３】
コンクリート建造物２００の出隅２５０が上述のような面取り面２５１を有しない場合（本実施形態では出隅２５０が直角である場合）、または、面取り面２５１が僅かの幅しかないために後述の貼付け工程で浮きが生じる場合は、出隅２５０をたとえばＣ面加工などにより面取りする面取工程を行っておくことができる。
【００２４】
コンクリート建造物２００の表面には予め下地調整塗膜を設けておいてもよい。下地調整用塗料としては、エチレン酢酸ビニル樹脂系、アクリル樹脂系、アクリルカチオン系エマルジョンなどが挙げられる。
【００２５】
［１−２．接着剤塗布工程］
本実施形態では、コンクリート建造物２００の表面全体に接着剤樹脂組成物４００’を塗布し、接着剤樹脂組成物４００’の塗布層を形成する。接着剤樹脂組成物４００’としては特に限定されず、当業者が適宜決定することができる。たとえば、エポキシ系接着剤、ウレタン系接着剤、シリコーン系接着剤、ゴム系接着剤などが挙げられる。これらの中でも、保護対象であるコンクリート建造物２００の線膨張率と保護シート３００の樹脂層３１０の線膨張率との差を緩衝する点で、弾性接着剤を選択することができる。
【００２６】
接着剤樹脂組成物４００’は、いわゆる１液型の樹脂組成物であってもよいし、いわゆる２液混合型の樹脂組成物の２液混合物であってもよい。１液型の樹脂組成物である場合は、作業が容易であるとともに作業効率も良好であり、さらに、硬化に供する接着剤樹脂組成物の均一性が良好である点で硬化不良が起こりにくく、したがって容易に良好な接着性を得ることができる。２液混合型の樹脂組成物である場合は、コンクリート建造物２００の表面における凹凸および／または割れの程度に関わらず接着性が良好であり、さらに、耐候性も良好である点で好ましい。
【００２７】
［１−３．予備塗布工程］
予備塗布工程では、出隅２５０の面取り面２５１に充填用樹脂組成物５００’を塗布する。図示された態様では、接着剤樹脂組成物４００’の層を介して充填用樹脂組成物５００’が塗布されているがこの態様に限定されない。たとえば、接着剤樹脂組成物４００’の層が面取り面２５１で欠落し、充填用樹脂組成物５００’が面取り面２５１に直接塗布されていてもよい。
【００２８】
［１−３−１．充填用樹脂組成物の組成］
充填用樹脂組成物５００’は、変性シリコーン樹脂を含む接着剤樹脂組成物である。具体的には、充填用樹脂組成物５００’は、変性シリコーン樹脂と硬化剤（具体的にはシラノール縮合触媒など）とを含み、その他の樹脂およびその硬化剤を含んでよい。一例として、変性シリコーンとエポキシ樹脂とそれらの硬化剤とを含む樹脂組成物が挙げられる。
【００２９】
充填用樹脂組成物５００’も、いわゆる１液型の樹脂組成物であってもよいし、いわゆる２液混合型の樹脂組成物の２液混合物であってもよい。１液型の樹脂組成物である場合は、作業が容易であるとともに作業効率も良好であり、さらに、硬化に供する充填用樹脂組成物の均一性が良好である点で硬化不良が起こりにくく、したがって容易に良好な接着性を得ることができる。２液混合型の樹脂組成物である場合は、面取り面２５１のような狭小面に塗布しやすく、さらに、耐候性も良好である点で好ましい。
【００３０】
変成シリコーン樹脂としては特に限定されないが、好ましくは、硬化触媒の存在下で、空気中の水分または樹脂組成物中に混入している水分によって縮合反応を起こす湿気硬化型の変成シリコーン樹脂であり、この場合、加水分解性ケイ素基を有する。加水分解性ケイ素基を有する変成シリコーン樹脂は、ポリエーテル系ポリマー、ポリオレフィン系ポリマーおよびアクリル系ポリマーからなる群から選ばれるポリマーを主鎖（加水分解性ケイ素基を除く部分）とする。したがって、主鎖は、アルキレンオキサイド成分、オレフィン成分およびアクリル成分からなる群から選ばれるモノマーの重合体であってよく、この重合体は、単独重合体および共重合体を問わない。共重合体である場合、共重合成分としては、アルキレンオキサイド成分、オレフィン成分、アクリル成分、および他のビニル成分からなる群から選ばれてよい。
【００３１】
アルキレンオキサイド成分としては、エチレンオキサイド、プロピレンオキサイド、ブチレンオキサイドなどが挙げられる。主鎖は、硬化後の伸びおよび粘性的な取り扱い易さの観点から、主としてプロピレンオキサイド単位から構成されるポリプロピレンオキサイドが好ましい。
オレフィン成分としては、イソブチレンが挙げられる。
【００３２】
アクリル成分としては、メチル（メタ）アクリレート、エチル（メタ）アクリレート、プロピル（メタ）アクリレート、ｎ−ブチル（メタ）アクリレート、ｔｅｒｔ−ブチル（メタ）アクリレート、シクロヘキシル（メタ）アクリレート、２−エチルヘキシル（メタ）アクリレート、ｎ−オクチル（メタ）アクリレート、イソオクチル（メタ）アクリレート、イソノニル（メタ）アクリレート、イソミリスチル（メタ）アクリレート、ステアリル（メタ）アクリレート、イソボルニル（メタ）アクリレート、ベンジル（メタ）アクリレート、２−ブトキシエチル（メタ）アクリレート、２−フェノキシエチル（メタ）アクリレート、グリシジル（メタ）アクリレート、テトラヒドロフルフリル（メタ）アクリレート、ヘキサンジオールジ（メタ）アクリレート、エチレングリコールジ（メタ）アクリレート、ポリエチレングリコールジ（メタ）アクリレート、プロピレングリコールジ（メタ）アクリレート、ポリプロピレングリコールジ（メタ）アクリレート、ネオペンチルグリコールジ（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、エポキシアクリレート、ポリエステルアクリレート、ウレタンアクリレート、２−ヒドロキシエチル（メタ）アクリレート、３−ヒドロキシプロピル（メタ）アクリレート、２−ヒドロキシプロピル（メタ）アクリレート、４−ヒドロキシブチル（メタ）アクリレート、２−ヒドロキシブチル（メタ）アクリレート、５−ヒドロキシペンチル（メタ）アクリレート、６−ヒドロキシヘキシル（メタ）アクリレート、３−ヒドロキシ−３−メチルブチル（メタ）アクリレート、２−ヒドロキシ−３−フェノキシプロピル（メタ）アクリレート、ペンタエリスリトールトリ（メタ）アクリレート、２−［（メタ）アクリロイルオキシ］エチル２−ヒドロキシエチルフタル酸、２−［（メタ）アクリロイルオキシ］エチル２−ヒドロキシプロピルフタル酸などが挙げられる。なお、アクリル系ポリマーが、他のビニルモノマー成分が共重合されたものである場合、加水分解性ケイ素基を有するビニルモノマー成分を共重合することにより加水分解性ケイ素基を導入することができる。
【００３３】
主鎖がアクリル単位を含んでいることは、耐候性が良好となる点で好ましい。さらに、耐候性の観点からは、主鎖中のアクリル単位の含有量は、５重量％以上２０重量％以下であることが好ましい。
【００３４】
加水分解性ケイ素基としては特に限定されないが、ハロゲン化シリル基、アルケニルオキシシリル基、アシロキシシリル基、アミノシリル基、アミノオキシシリル基、オキシムシリル基、アミドシリル基、アルコキシシリル基などが挙げられる。ここで、加水分解性ケイ素基におけるケイ素原子に結合した加水分解性基の数は１以上３以下が好ましい。また、１つのケイ素原子に結合した加水分解性基は１種であってもよく、複数種であってもよい。更に、加水分解性基と非加水分解性基とが１つのケイ素原子に結合していてもよい。加水分解性ケイ素基としては、安定性に優れ、取り扱いが容易である点で、モノアルコキシシリル基、ジアルコキシシリル基、トリアルコキシシリル基などのアルコキシシリル基が好ましい。
変成シリコーン樹脂は、単独で使用してもよく、２種以上併用してもよい。
【００３５】
加水分解性ケイ素基を有する変成シリコーン樹脂の数平均分子量は、たとえば、１，０００以上５００，０００以下、１，０００以上１００，０００以下、１０，０００以上３０，０００以下、４，０００以上５００，０００以下、または４，０００以上３０，０００以下である。上記下限値以上であることは、充填用樹脂組成物の硬化時間が短い点、または硬化後の接着強度が良好である点で好ましい。上記上限値以下であることは、充填用樹脂組成物の粘度が適当であり取扱性が良好である点で好ましい。
【００３６】
シラノール縮合触媒は、変成シリコーン樹脂組成物を短時間で硬化させるために用いられる。シラノール縮合触媒としては、ポリ（ジアルキルスタノキサン）ジシリケート化合物、モノアルキル錫エステルおよびジアルキル錫エステルなどの錫触媒、有機チタネートなどが挙げられる。
【００３７】
モノアルキル錫エステルとしては、例えば、ブチルスズトリス（２−エチルヘキサノエート）などが挙げられ、ジアルキル錫エステルとしては、例えば、ジブチル錫アセテート、ジブチル錫ジラウレート、ジブチル錫ジオクトエート、ジブチル錫ジオレート、ジブチル錫ジメトキシド、ジブチル錫ジフェノキシド、ジブチル錫ジアセチルアセトナート、ジブチル錫アセトアセテート、オクタン酸第１錫などが挙げられる。
有機チタネートとしては、例えば、テトラブチルチタネート、テトライソプロピルチタネート、テトラメチルチタネート、テトラ（２−エチルヘキシルチタネート）トリエタノールアミンチタネートなどのチタンアルコキシド類、チタンテトラアセチルアセトナート、チタンエチルアセトアセテート、オクチレングリコレートなどのチタンキレート類などが挙げられる。
シラノール縮合触媒は、単独で使用してもよく、２種以上併用してもよい。
【００３８】
接着剤樹脂組成物中のシラノール縮合触媒の含有量は、変成シリコーン樹脂１００重量部に対して、０．１重量部以上１０重量部以下、好ましくは１重量部以上５重量部以下である。上記下限値以上であることは、硬化時間の短縮の点で好ましい。上記上限値以下であることは接着強度などの物性を担保する点で好ましい。
【００３９】
充填用樹脂組成物５００’がエポキシ樹脂を含む場合、エポキシ樹脂としては特に限定されず、エポキシ基を有する樹脂であればよい。具体的には、不飽和の脂肪族化合物、脂環式化合物、芳香族化合物、および複素環式化合物からなる群から選ばれる化合物にグリシジル基が結合したものが挙げられる。中性化抑制効果の観点からは、芳香族化合物を含むものであることが好ましい。
【００４０】
エポキシ樹脂としては、例えば、ビスフェノールＡ型、ビスフェノールＦ型、ビスフェノールＳ型およびこれらの水添化物などのビスフェノール型エポキシ樹脂；ポリプロピレングリコールジグリシジルエーテル型エポキシ樹脂などのグリシジルエーテル型エポキシ樹脂；フタル酸ジグリシジルエステル型エポキシ樹脂などのエステル型エポキシ樹脂；フェノールノボラック型およびクレゾールノボラック型などのノボラック型エポキシ樹脂、ビスフェノールＡノボラック型エポキシ樹脂およびこれらの水添化物；トリフェノールメタン型エポキシ樹脂などのトリスフェノール型の多官能エポキシ樹脂；トリグリシジルイソシアヌレート型、テトラグリシジルジアミノジフェニルメタン型、テトラグリシジルメタキシレンジアミン型、ヒダントイン型などの含窒素環型多官能エポキシ樹脂；ナフタレン型などの縮環型エポキシ樹脂；ビフェニル型エポキシ樹脂；ジシクロペンタジエン型エポキシ樹脂；エーテルエステル型エポキシ樹脂；３，４−エポキシシクロヘキシルメチル−３’，４’−エポキシシクロヘキサンカルボキシレートなどの脂環式構造を有するエポキシ樹脂；ウレタン型エポキシ樹脂；ポリブタジエンおよびアクリロニトリルブタジエンゴム（ＮＢＲ）などのゴム骨格を有するゴム変成エポキシ樹脂などを用いることができる。
エポキシ樹脂は、１種を単独で用いてもよく、２種以上を併用してもよい。
【００４１】
接着剤樹脂組成物中のエポキシ樹脂の含有量は、変成シリコーン樹脂１００重量部に対し、たとえば１重量部以上１００重量部以下、好ましくは２重量部以上８０重量部以下である。上記下限値以上であることにより、硬化後の接着層４００において良好な靭性を得ることができ、上記上限値以下であることにより、硬化後の接着層４００において良好な弾性を得ることができる。したがって、保護シート３００のひび割れを好ましく抑制することができる。
【００４２】
エポキシ硬化剤としては、たとえばアミン化合物が挙げられる。アミン化合物としては、Ｎ，Ｎ−ジメチルプロピルアミン、Ｎ，Ｎ，Ｎ’，Ｎ’−テトラメチルヘキサメチレンジアミンなどの脂肪族３級アミン類、Ｎ−メチルピペリジン、Ｎ，Ｎ’−ジメチルピペラジンなどの脂環族３級アミン類、ベンジルジメチルアミン、ジメチルアミノメチルフェノール、２，４，６−トリス（ジメチルアミノメチル）フェノールなどの芳香族３級アミン類、エチレンジアミン、ジエチレントリアミン、トリエチレンテトラミン、ペンタエチレンヘキサミン、トリメチレンジアミン、ヘキサメチレンジアミン、テトラメチレンジアミンなどの脂肪族ジアミン類、1,3-ビス（アミノメチル）シクロヘキサン、イソフォロンジアミン、ノルボルデンジアミンなどの脂環式ジアミン類、ジアミノジフェニルメタン、メタフェニレンジアミンなどの芳香族ジアミン類が挙げられる。
上記以外にも、エポキシ硬化剤としては、ポリアミド樹脂；２−エチル−４−メチルイミダゾールなどのイミダゾール類；無水フタル酸などのカルボン酸無水物などの化合物が挙げられる。
【００４３】
さらに、エポキシ硬化剤としては、活性アミンがブロックされており、水分などの所定の条件下で活性化するケチミンなどの潜在型硬化剤であってもよい。たとえばケチミンは、水分がない状態では安定に存在するが、水分の存在によって一般に一級アミンとなり、エポキシ樹脂と反応する。具体的には、2,5,8-トリアザ-1,8- ノナジエン、2,10- ジメチル-3,6,9- トリアザ-2,9- ウンデカジエン、2,10- ジフェニール-3,6,9- トリアザ-2,9- ウンデカジエン、3,11- ジメチル-4,7,10-トリアザ-3,10-トリデカジエン、3,11- ジエチル-4,7,10-トリアザ-3,10-トリデカジエン、2,4,12,14-テトラメチル-5,8,11-トリアザ-4,11-ペンタデカジエン、2,4,20,22-テトラメチル-5,12,19- トリアザ-4,19-トリエイコサジエン、2,4,15,17-テトラメチル-5,8,11,14- テトラアザ-4,14-オクタデカジエンなどが挙げられる。
エポキシ硬化剤は、単独で使用してもよく、２種以上併用してもよい。
【００４４】
充填用樹脂組成物中のエポキシ硬化剤の含有量は、エポキシ樹脂１００重量部に対し、たとえば２０重量部以上６０重量部以下、好ましくは３０重量部以上５０重量部以下である。あるいは、エポキシ硬化剤として潜在型硬化剤を用いる場合は、活性化により生じる活性アミノ基の総モル数に対する、エポキシ樹脂のエポキシ基の総モル数（エポキシ基の総モル数／活性アミノ基の総モル数）は、たとえば０．８以上１．２以下、好ましくは０．９以上１．１以下である。上記下限値以上であることは、硬化膜の弾性率の観点で好ましく、上記上限値以下であることは、貯蔵安定性の点で好ましい。
【００４５】
充填用樹脂組成物５００’中には、必要に応じて、他の添加剤をさらに含んでいてもよい。他の添加剤としては、脱水剤、酸化防止剤、充填材、可塑剤、タレ防止剤、紫外線吸収剤、顔料、溶剤、及び香料などが挙げられる。
【００４６】
上述の充填用樹脂組成物５００’としては、さらに水が加えられた、非加熱または加熱されたものが用いられてよい。加熱される場合、たとえば４０度以上８０度以下の温度とすることができる。上記下限値以上であることは、短時間で十分な接着力を得る点で好ましい。上記上限値以下であることは、保護シート３００の損傷を防ぐ点で好ましい。
【００４７】
［１−３−２．充填用樹脂組成物の物性］
充填用樹脂組成物５００’の粘度は、たとえば１５０Ｐａ・ｓ以上１０００Ｐａ・ｓ以下、好ましくは３００Ｐａ・ｓ以上７００Ｐａ・ｓ以下であってよい。粘度が上記下限値以上であることは、垂れにくさの点で好ましく、上記上限値以下であることは、塗りやすさの点で好ましい。また、粘度が上記下限値以上であることは、充填用樹脂組成物５００’の塗膜の厚みを適度に確保することができ、上記上限値以下であることは、充填用樹脂組成物５００’の密着性が良好になるため、保護シート３００の剥離をより効果的に抑制することができる点で好ましい。なお、本明細書において粘度は、ＪＩＳ  Ｚ  ８８０３に準拠して単一円筒形粘度計としてＢ型粘度計を用い、Ｎｏ．７ローター、２３℃で測定した値である。粘度を上記の範囲内とすることによって、作業性が良好となる。
【００４８】
また、充填用樹脂組成物５００’のチクソインデックス（２３℃）が３．５以上９．０以下、好ましくは４．５以上８．０以下であってよい。なお、チクソインデックスは、ＢＳ粘度計を用い、Ｎｏ．７ローターの１ｒｐｍの条件下で測定した粘度を、前記ＢＳ粘度計を用い、前記Ｎｏ．７ローターの１０ｒｐｍの条件下で測定した粘度で除した値として得られる。チクソインデックスを上記の範囲内とすることによって、作業性が良好となる。
【００４９】
［１−４．貼付工程］
充填用樹脂組成物５００’の層を設けた後、コンクリート建造物２００の表面全体に保護シート３００を貼り付ける。この時、保護シート３００は出隅２５０の面取り面２５１およびその両面を一体的に被覆する。この時、保護シート３００の屈曲面が滑らかになるように貼り付ける。充填用樹脂組成物５００’の層が設けられているため、本工程によって、従来的に浮きが生じていた部分が充填用樹脂組成物５００’で充填されるとともに充填用樹脂組成物５００’の表面を緩やか且つ滑らかな形状に形成することができる、したがって、保護シート３００の出隅２５０への追従性が良好となる。
【００５０】
［１−４−１．保護シート］
保護シート３００は、樹脂層３１０と機能性層３５０とを含む。本実施形態では、保護シート３００の樹脂層３１０の側がコンクリート建造物２００に対向するように貼り付けているが、この態様に限定されない。本発明においては、保護シートの機能性層３５０の側がコンクリート建造物２００に対向するように貼り付けてもよい。
【００５１】
保護シート３００の弾性率（ＧＰａ）と厚み（μｍ）との積は、２００以上９００以下、好ましくは３００以上９００以下である。当該積が上記下限値以上であることにより、コンクリート建造物２００の表面（特に面取り面２５１以外の広い領域全体）の被覆部分においてシワの発生を容易に防止することができ、上記上限値以下であることにより、出隅２５０の被覆部分において保護シート３００の浮きの発生を容易に防止できる。
【００５２】
具体的には、保護シート３００の弾性率は、ASTM D 882に準拠した測定値で０．７ＧＰａ以上７ＧＰａ以下、好ましくは１ＧＰａ以上７ＧＰａ以下、より好ましくは２ＧＰａ以上６ＧＰａ以下であってよい。弾性率が上記下限値以上であることは、保護シート３００のコシが良好でありシワの発生を抑制しやすい点で好ましく、上記上限値以下であることは、浮きの発生を抑制しやすい点で好ましい。また、保護シート３００の厚みは、たとえば５０μｍ以上５００μｍ以下、好ましくは７５μｍ以上２００μｍ以下であってよい。当該厚みが上記下限値以上であることは、保護シート３００のコシが良好でありシワの発生を抑制しやすい点で好ましく、上記上限値以下であることは、浮きの発生を抑制しやすい点で好ましい。
【００５３】
保護シート３００は、紫外線透過率がたとえば８０％以下、好ましくは７０％以下、さらに好ましくは６０％以下であってよい。紫外線透過率は、分光光度計（たとえば島津製作所製、ＵＶ−２６００）を用いて測定することができる。保護シート３００がこのような紫外線バリア性を具備することによって、保護シート３００自体の劣化、接着剤樹脂組成物４００’の硬化物（接着層４００）および充填用樹脂組成物５００’（接着層５００）および／またはコンクリート２１０の劣化を好ましく抑制することができる。
【００５４】
［１−４−２．樹脂層］
樹脂層３１０の材質としては樹脂であればよく、ポリエステル樹脂（ポリエチレンテレフタレート、ポリエチレンナフタレートなど）、ポリアミド樹脂（ナイロンなど）、ポリカーボネート樹脂、アクリル樹脂、フェノール樹脂、メラミン樹脂、エポキシ樹脂、ユリア樹脂、塩化ビニル樹脂、ポリオレフィン樹脂（ポリエチレン、ポリプロピレンなど）などが挙げられる。
この中でも、弾性率と厚みを、それらの積が上述の所定の範囲で設計するとともに個々の値を良好な値で設計しやすい点で、ポリエステル樹脂であることが好ましい。
【００５５】
樹脂層３１０を構成する樹脂の、ＪＩＳ  Ｋ７１９７に準拠した線膨張率は、１０×１０-5／Ｋ以下、好ましくは５×１０-5／Ｋ以下、より好ましくは３×１０-5／Ｋ以下、さらに好ましくは２×１０-5／Ｋ以下、さらに一層好ましくは１．５×１０-5／Ｋ以下であってよい。上記上限値以下であることは、樹脂層３１０自体の割れを防止し、機能性層３５０の追随的な割れも防止する点で好ましい。当該線膨張率の範囲内の下限値は特に限定されないが、好ましくは０／Ｋである。
【００５６】
［１−４−３．機能性層］
機能性層３５０は、樹脂層３１０とは異なる層、または、樹脂層３１０の表面が改質されることによって生じた表面改質層である。
機能性層３５０としては、保護構造の性能を向上させる機能を有する層であることが好ましく、当該機能としては、たとえば耐候性（紫外線カット性）、ガスバリア性などが挙げられる。機能性層３５０の具体例としては、耐候性付与のためのフッ素コーティング層およびアクリルコーティング層、ならびに、ガスバリア性付与のためのシリカ系コーティング層などが挙げられる。
【００５７】
［１−５．セメント硬化体構造物の表面保護構造］  貼付工程が完了した後、養生して接着剤樹脂組成物４００’の塗布層および充填用樹脂組成物５００’の層を硬化させる。これによって、保護シート３００が接着層４００（接着剤樹脂組成物４００’の硬化物）および接着層５００（充填用樹脂組成物５００’の硬化物）により、出隅２５０を含めコンクリート建造物２００の表面全体に強固に接着し、表面保護構造１００を構成する。出隅２５０においては、接着層５００の表面が緩やか且つ滑らかに形成されていることで、保護シート３００が追従性良く接着されているため、外観良好となる。
【００５８】
表面保護構造１００の出隅２５０は実使用環境において外部からの物理的負荷を受けやすい。接着層５００が変性シリコーン樹脂を含む充填用樹脂組成物５００’の硬化物であるため、その弾性により、出隅２５０にかかる負荷を吸収することができる。したがって、表面保護構造１００は実使用環境において保護状態が良好に維持される。
【００５９】
接着層５００を構成する充填用樹脂組成物５００’の硬化物のＪＩＳ  Ｋ６２５１に準拠した引張強さは、たとえば０．７Ｎ／ｍｍ２以上、好ましくは１．０Ｎ／ｍｍ２以上であってよい。これによって、隣接表面（保護シート３００の表面、または、保護シート３００の表面およびコンクリート建造物２００の表面）との接着強度に優れ、保護状態が良好に維持される。接着層５００の引張強さは、たとえば１０Ｎ／ｍｍ２以下、好ましくは５Ｎ／ｍｍ２以下であってよい。これによって、適度な剛性が確保されて接着層５００の厚みが好ましく維持されるなどにより保護状態が良好に維持される。
【００６０】
接着層５００を構成する充填用樹脂組成物５００’の硬化物のＪＩＳ  Ｋ６２５１に準拠した引張り強さは、接着層４００の当該引張り強さのたとえば０．５倍以上１倍以下、好ましくは０．６倍以上０．８倍以下であってよい。接着層５００の引張り強さが上記下限以上であることは、接着層４００への追随が良好で接着層４００との接着状態が保たれる点で好ましく、上記上限値以下であることは、適度な剛性が確保されて保護状態が良好に維持される点で好ましい。
【００６１】
接着層５００を構成する充填用樹脂組成物５００’の硬化物のＪＩＳ  Ｋ６２５１に準拠した伸び率は、たとえば１０％以上、好ましくは１５０％以上、より好ましくは３００％以上であってよい。これによって、隣接表面（保護シート３００の表面、または、保護シート３００の表面およびコンクリート建造物２００の表面）との接着強度に優れ、保護状態が良好に維持される。接着層５００の伸び率の上限は特に限定されず、大きいほど好ましい。
【００６２】
接着層５００を構成する充填用樹脂組成物５００’の硬化物のＪＩＳ  Ｋ６２５１に準拠した伸び率は、接着層４００の当該伸び率のたとえば１．５倍以上４倍以下、好ましくは１．６倍以上３．７倍以下であってよい。接着層５００の伸び率が上記下限以上であることは、接着層４００への追随が良好で接着層４００との接着状態が保たれる点で好ましく、上記上限以下であることは、適度な剛性が確保されて保護状態が良好に維持される点で好ましい。
【００６３】
［１−６．変形例］
コンクリート建造物２００と保護シート３００との間には、網状シートが介在していてもよい。網状シートは、接着剤樹脂組成物４００’の層、または、接着剤樹脂組成物４００’と充填用樹脂組成物５００’の層中に埋め込まれてよい。これによって、保護構造１００がさらに強化される。
【００６４】
網状シートは、長繊維で構成されかつ厚さ方向に連通する連通孔（つまり網の目）が確保されたシートであれば特に限定されない。網の目に、接着剤樹脂組成物４００’、または、接着剤樹脂組成物４００’と充填用樹脂組成物５００’とが入り込むことで、保護強化能が増強される。
【００６５】
網状シートは、ビニロン繊維、ポリエステル繊維、ポリプロピレン繊維、ポリエチレン繊維、炭素繊維、アラミド繊維、ガラス繊維、バサルト繊維などの繊維で構成されてよい。特に、保護強化能、柔軟性、樹脂組成物、接着層４００、または、接着層４００，５００との接着性および実用性などの観点からポリプロピレン繊維およびビニロン繊維が好ましく、ビニロン繊維がより好ましい。また、実用性および保護強化能の観点ではガラス繊維（ガラスクロス）がより好ましい。
【００６６】
網状シートの具体的態様としては、メッシュ、織布、編布（網）および不織布が挙げられ、これらの中から１種を単独で、または２種以上の組み合わせで用いることができる。この中でも、剥落防止能の観点から、メッシュが好ましい。本発明においてメッシュとは、複数本の連続繊維束が交差積層し、その交差部分において繊維束同士が好ましくは接着された構造を持つ基材を指す。具体的には、２軸メッシュ（格子状メッシュ）、３軸メッシュ、４軸メッシュ、５軸メッシュ、およびそれ以上の多軸メッシュ（多次元メッシュ）が挙げられ、剥落防止能をより好ましく得る観点からは、３軸以上の多軸メッシュであることが好ましい。３軸メッシュは、経方向、斜方向、逆斜方向の３方向に、具体的には繊維束の交差角が６０度となるように積層した多軸メッシュであることが好ましい。より具体的には、組布（登録商標）が挙げられる。
【００６７】
［２．第２実施形態］
以下における第２実施形態では、主に第１実施形態およびその変形例と異なる点について説明し、共通する点については基本的に説明を省略する。
【００６８】
図３および図４に、第２実施形態のセメント硬化体構造物の表面保護構造およびそれを得るためのセメント硬化体構造物の表面保護工法を説明する模式的断面図を示す。
本実施形態では、コンクリート建造物２００の入隅２５０ａを含む部分を保護する。本実施形態では入隅２５０ａは面取り面２５１ａを有する。これによって、充填用樹脂組成物が入隅２５０ａ全体に塗布される。
【００６９】
図３に示すように、接着剤塗布工程により接着剤樹脂組成物４００’の塗布層を形成し、予備塗布工程により入隅２５０ａの面取り面２５１ａに充填用樹脂組成物５００’の塗布層を形成する。図示された態様では、接着剤樹脂組成物４００’の層を介して充填用樹脂組成物５００’が塗布されているがこの態様に限定されない。たとえば、接着剤樹脂組成物４００’の層が面取り面２５１ａで欠落し、充填用樹脂組成物５００’が面取り面２５１ａに直接塗布されていてもよい。
【００７０】
図４に示すように、貼付工程により保護シート３００を入隅２５０ａの面取り面２５１ａおよびその両面を一体的に被覆する。このとき、保護シート３００の屈曲面が滑らかになるように貼り付ける。その後、養生して接着剤樹脂組成物４００’の塗布層および充填用樹脂組成物５００’の層を硬化させ、保護シート３００が接着層４００（接着剤樹脂組成物４００’の硬化物）および接着層５００（充填用樹脂組成物５００’の硬化物）により接着された表面保護構造１００ａを構成する。入隅２５０ａにおいては、接着層５００の表面が緩やか且つ滑らかに形成されていることで保護シート３００が追従性良く接着されているため、入隅２５０ａにおいても保護シート３００に浮きが生じることなく強固に接着されている。
【００７１】
本実施形態では、入隅２５０ａが面取り面２５１ａを有する態様を示したが、この態様に限定されるものではない。たとえば、入隅２５０ａが面取り面２５１ａを有さない場合（本実施形態では入隅２５０ａが直角である場合）は、より多くの充填用樹脂組成物５００’を用いればよい。
【実施例】
【００７２】
以下、実施例を挙げて本発明を説明するが、本発明はこれらの実施例に限定されるものではない。
【００７３】
［実施例１〜実施例５］
セメント硬化体構造物の試験体として、６００ｍｍ×６００ｍｍ×２０００ｍｍ、Ｃ面の巾約３０ｍｍのボックスカルバートを用意した。
充填用樹脂組成物として、変性シリコーンを含む接着剤樹脂組成物（積水フーラー社製、開発品番A-430C）を用意した。この充填用樹脂組成物の、粘度（ＪＩＳ  Ｚ  ８８０３に準拠して単一円筒形粘度計としてＢ型粘度計を用い、Ｎｏ．７ローター、２３℃で測定した値）は５００Ｐａ・ｓであり、チクソインデックス（ＢＳ粘度計を用い、Ｎｏ．７ローターの１ｒｐｍの条件下で測定した粘度を、前記ＢＳ粘度計を用い、前記Ｎｏ．７ローターの１０ｒｐｍの条件下で測定した粘度で除した値）は７、硬化物のＪＩＳ  Ｋ６２５１に準拠した引張強さは１．０Ｎ／ｍｍ２であった。
保護シートとして、４０ｎｍのＤＬＣ膜が所定厚（表１参照）の樹脂シートに設けられた積層シートを用意した。この積層シートのASTM D 822に準拠した弾性率は、０．８ＧＰａ、４．７ＧＰａ、または６ＧＰａであった。
【００７４】
ボックスカルバートの外側の角部（出隅側）を含む表面全体に、接着剤樹脂組成物（積水フーラー社製、開発品番A-430T）を１．０ｍｍ程度の塗布厚で塗布した。さらに、角部の面取り面上に、充填用樹脂組成物を１．０ｍｍ程度の塗布厚で塗布した。その後、保護シートを貼付し、養生して、ボックスカルバートの表面保護構造を得た。
【００７５】
表１に、保護シートの構成樹脂、厚み、弾性率（ＧＰａ）と厚み（μｍ）との積、および施工評価（角部における浮きの有無、角部以外の部分におけるシワの有無）についてまとめる。
【００７６】
【表１】
2019034266.tif 000003
【００７７】
表１に示すように、すべての実施例において、角部の浮きは発生しなかった。実施例１から５の中でも、実施例１，２，３，５は、実施例４に比べ、保護シートの取り扱い、および、角部の浮きを発生させず且つ角部以外の面におけるシワを発生させない仕上げが特に容易であった。
【００７８】
［比較例１〜比較例８］
比較例１から比較例５は、充填用樹脂組成物を用いなかったことを除いて、それぞれ、実施例１から５と同様にしてボックスカルバートの表面保護構造を得た。比較例６から比較例８は、それぞれ、表２に示す樹脂および厚みの保護シートを用いたことを除いて、実施例１から５と同様にしてボックスカルバートの表面保護構造を得た。なお、比較例８で用いた保護シートの弾性率は０．８ＧＰａであった。
表２に、保護シートの構成樹脂、厚み、弾性率（ＧＰａ）と厚み（μｍ）との積、および施工評価（角部における浮きの有無、角部以外の部分におけるシワの有無）についてまとめる。
【００７９】
【表２】
2019034266.tif 000004
【００８０】
表２に示すように、比較例１から比較例５では角部に浮きが発生した。比較例６から比較例８では、シワが発生した。
【００８１】
本発明の好ましい実施形態は上記の通りであるが、本発明はそれらのみに限定されるものではなく、本発明の趣旨から逸脱することのない様々な実施形態が他になされる。
【００８２】
［実施形態の各部と請求項の各構成要素との対応関係］
本明細書において、表面保護構造１００，１００ａが請求項の「セメント硬化体構造物の表面保護構造」に相当し、コンクリート建造物２００が「セメント硬化体構造物」に相当し、出隅２５０および入隅２５０ａが「角部」に相当し、面取り面２５１，２５１ａが「角部表面」に相当し、保護シート３００が「保護シート」に相当し、充填用樹脂組成物５００’が「充填用樹脂組成物」に相当し、接着層５００が「充填用樹脂組成物の硬化物」に相当する。
【符号の説明】
【００８３】
１００，１００ａ  表面保護構造（セメント硬化体構造物の表面保護構造）
２００  コンクリート建造物（セメント硬化体構造物）
２５０  出隅（角部）
２５０ａ  入隅（角部）
２５１，２５１ａ  面取り面（角部表面）
３００  保護シート
５００’  充填用樹脂組成物
５００  接着層（充填用樹脂組成物の硬化物）
【図１】
2019034266.tif 000005
【図２】
2019034266.tif 000006
【図３】
2019034266.tif 000007
【図４】
2019034266.tif 000008
【図５】
2019034266.tif 000009